(57)【特許請求の範囲】
【請求項１】
透明ガラス基板、該透明ガラス基板の上に形成された放電電極、該透明ガラス基板の上に該放電電極を被覆する形で形成された誘電体層、そして該誘電体層の上に形成されたムルドカイト型構造を有する基本組成式がＭｇ6ＭｎＯ8で表される無機化合物からなる誘電体保護層からなる交流型プラズマディスプレイパネル用前面板。
【請求項２】
誘電体層が、酸化亜鉛、三酸化二ホウ素及び酸化ケイ素を含むガラス組成物、酸化鉛、三酸化二ホウ素及び酸化ケイ素を含むガラス組成物、酸化鉛、三酸化二ホウ素、酸化ケイ素及び酸化アルミニウムを含むガラス組成物、又は酸化鉛、酸化亜鉛、三酸化二ホウ素及び酸化ケイ素を含むガラス組成物からなる請求項１に記載の交流型プラズマディスプレイパネル用前面板。
【請求項３】
誘電体保護層の厚みが、０．０１〜５０μｍの範囲にある請求項１に記載の交流型プラズマディスプレイパネル用前面板。
【請求項４】
透明ガラス基板、該透明ガラス基板の上に形成された放電電極、そして該透明ガラス基板の上に該放電電極を被覆する形で形成された誘電体層からなる積層体の誘電体層の上に、マグネシウムイオンとマンガンイオンとをモル比で５．９〜６．１：１の割合にて含む溶液組成物から塗布層を形成する工程、そして該塗布層を加熱焼成して、ムルドカイト型構造を有する基本組成式がＭｇ6ＭｎＯ8で表される無機化合物からなる誘電体保護層を形成する工程を含む請求項１に記載の交流型プラズマディスプレイパネル用前面板の製造方法。
【発明の詳細な説明】
【技術分野】
【０００１】
本発明は、交流型プラズマディスプレイパネル用前面板に関し、特に誘電体保護層の改良に関する。
【背景技術】
【０００２】
交流型プラズマディスプレイパネル（以下、ＡＣ型ＰＤＰということがある）は、透明ガラス基板、該透明ガラス基板の上に形成された放電電極、該透明ガラス基板の上に該放電電極を被覆する形で形成された誘電体層、そして該誘電体層の上に形成された誘電体保護層からなる前面板（フロントカバープレートともいう）と、基板と、該基板の上に配設されたアドレス電極、隔壁、そして赤、緑、青の紫外光励起蛍光体からなる蛍光体層からなる背面板（バックプレートともいう）とを、それぞれ誘電体保護層と蛍光体層とが放電ガスが充填された放電空間を挟んで互いに向き合うように配置した構成となっている。このＡＣ型ＰＤＰでは、前面板の放電電極の放電によって放電空間内にて紫外光を発生させ、その紫外光を背面板の蛍光体に照射して赤、緑、青の可視光に変換し、その可視光を前面板から取り出すようになっている。
【０００３】
ＡＣ型ＰＤＰ用前面板の誘電体保護層の材料としては、二次電子放出能が高く、耐スパッタ性の高い岩塩型構造の酸化マグネシウムが一般的に利用されている。この二次電子放出能の高い酸化マグネシウムを誘電体保護層に用いることによって、前面板の放電エネルギーの紫外光への変換効率が高くなり、ＡＣ型ＰＤＰの可視光の輝度が向上し、また放電電圧を低くすることが可能となる。
【０００４】
従来より、さらなるＡＣ型ＰＤＰの可視光の輝度の向上及び放電電圧の低減を目的として、誘電体保護層の酸化マグネシウムに種々の元素あるいは酸化物を添加して、酸化マグネシウムのバンドギャップ（禁止帯）内に不純物準位を形成させることにより、誘電体保護層の二次電子放出能を向上させることが検討されている。
【０００５】
特許文献１には、誘電体保護層に、６配位の不純物イオン（例、マンガン）が、好ましくは０．１％（モル比）以上、０．５％（モル比）以下の量にて添加された酸化マグネシウムを用いたＡＣ型ＰＤＰが開示されている。
【０００６】
特許文献２には、誘電体保護層に、酸化状態の価数が３〜５価の金属元素の酸化物（例、酸化マンガン）が０．１〜２０モル％の濃度範囲にて固溶された酸化マグネシウムを用いたＡＣ型ＰＤＰが開示されている。
【特許文献１】特開平１１−３６６５号公報
【特許文献２】特開平１１−３３９６６５号公報
【発明の開示】
【発明が解決しようとする課題】
【０００７】
上述のように、ＡＣ型ＰＤＰの可視光の輝度の向上及び放電電圧の低減のために、誘電体保護層の二次電子放出能を高めて、前面板の放電エネルギーの紫外光への変換効率を高めることは有効である。しかしながら、ＡＣ型ＰＤＰでは、蛍光体層にて可視光に変換されない紫外光が、可視光と共に前面板から外部に放出されるため、紫外光の発生量を多くすると外部に放出される紫外光の量も多くなる。
従って、本発明の目的は、放電エネルギーの紫外光への変換効率が高く、すなわち放電電圧が低く、かつ紫外光の透過率の低いＡＣ型ＰＤＰ用の前面板を提供することにある。
【課題を解決するための手段】
【０００８】
本発明者は、ムルドカイト型構造を有するＭｇ6ＭｎＯ8は、従来のＡＣ型ＰＤＰ用前面板において誘電体保護層として用いられている酸化マグネシウムと比べて紫外光の透過率が低いことを見出した。ムルドカイト型構造のＭｇ6ＭｎＯ8は、岩塩型構造の酸化マグネシウムの１／８のマグネシウムイオン（＋２価）が規則的にマンガンイオン（＋４価）に置換し、さらに電荷補償のため、マンガンイオン１個に対して、１個のマグネシウムイオンが規則的に欠損した構造を有する。ムルドカイト型構造を有するＭｇ6ＭｎＯ8が、紫外光の透過率が低いのは、マグネシウムイオン、マンガンイオン、酸素イオン及びイオン欠損が規則的に配置された結晶構造であることによるものと考えられる。なお、酸化マグネシウムのマグネシウムイオンが不規則的にマンガンイオンに置換されているマンガン含有酸化マグネシウム（すなわち、ムルドカイト構造を有しないマンガン含有酸化マグネシウム）は、紫外光に対して、岩塩構造の酸化マグネシウムに近い挙動を示す。さらに本発明者は、ムルドカイト型構造を有するＭｇ6ＭｎＯ8からなる誘電体保護層が形成されているＡＣ型ＰＤＰ用前面板は、従来の酸化マグネシウムからなる誘電体保護層が形成されているＡＣ型ＰＤＰ用前面板と比べて、放電電圧（放電開始電圧及び放電維持電圧）が低減されることを見出した。
【０００９】
従って、本発明は、透明ガラス基板、該透明ガラス基板の上に形成された放電電極、該透明ガラス基板の上に該放電電極を被覆する形で形成された誘電体層、そして該誘電体層の上に形成されたムルドカイト型構造を有する基本組成式がＭｇ6ＭｎＯ8で表される無機化合物からなる誘電体保護層からなる交流型プラズマディスプレイパネル用前面板にある。
【００１０】
本発明の交流型プラズマディスプレイパネル用前面板の好ましい態様は、次の通りである。
（１）誘電体層が、酸化亜鉛、三酸化二ホウ素及び酸化ケイ素を含むガラス組成物、酸化鉛、三酸化二ホウ素及び酸化ケイ素を含むガラス組成物、酸化鉛、三酸化二ホウ素、酸化ケイ素及び酸化アルミニウムを含むガラス組成物、又は酸化鉛、酸化亜鉛、三酸化二ホウ素及び酸化ケイ素を含むガラス組成物からなる。
（２）誘電体保護層の厚みが、０．０１〜５０μｍの範囲にある。
【００１１】
本発明はまた、透明ガラス基板、該透明ガラス基板の上に形成された放電電極、そして該透明ガラス基板の上に該放電電極を被覆する形で形成された誘電体層からなる積層体の誘電体層の上に、マグネシウムイオンとマンガンイオンとをモル比で５．９〜６．１：１の割合にて含む溶液組成物から塗布層を形成する工程、そして該塗布層を加熱焼成して、ムルドカイト型構造を有する基本組成式がＭｇ6ＭｎＯ8で表される無機化合物からなる誘電体保護層を形成する工程を含む上記本発明の交流型プラズマディスプレイパネル用前面板の製造方法にもある。
【発明の効果】
【００１２】
本発明のＡＣ型ＰＤＰ用前面板は、従来の酸化マグネシウムからなる誘電体保護層が形成されているＡＣ型ＰＤＰ用前面板と比べて、紫外光を外部に放出させにくく、かつ放電電圧（放電開始電圧及び放電維持電圧）が低い。従って、本発明のＡＣ型ＰＤＰ用前面板を備えたＡＣ型ＰＤＰは、可視光の輝度が高く、放電電圧の低減放電電圧が低く、そして外部に放出される紫外光の量が少ない。
【発明を実施するための最良の形態】
【００１３】
図１は、本発明に従うＡＣ型ＰＤＰ用の前面板を備えたＡＣ型ＰＤＰの分解斜視図である。
図１のＡＣ型ＰＤＰにおいて、前面板１は、透明ガラス基板２、透明ガラス基板の上に形成された放電電極３、透明ガラス基板２の上に放電電極３を被覆する形で形成された誘電体層６、そして誘電体層６の上に形成されたムルドカイト型構造を有する基本組成式がＭｇ6ＭｎＯ8で表される無機化合物からなる誘電体保護層７から構成されている。背面板１０は、基板１１、基板１１の上に配設された隔壁１２、アドレス電極１３、赤色蛍光体層１４Ｒ、緑色蛍光体層１４Ｇ及び青色蛍光体層１４Ｂから構成されている。
前面板１と背面板１０とは、それぞれ誘電体保護層７と蛍光体層１４Ｒ、１４Ｇ、１４Ｂとが放電ガスが充填された放電空間１５を挟んで互いに向き合うように配置されている。
【００１４】
本発明のＡＣ型ＰＤＰ用前面板１は、誘電体保護層７が、ムルドカイト型構造を有する基本組成式がＭｇ6ＭｎＯ8で表される無機化合物からなることに主な特徴がある。誘電体保護層７の厚みは、０．０１〜５０μｍの範囲にあることが好ましく、０．１〜１０μｍの範囲にあることが特に好ましい。
【００１５】
ＡＣ型ＰＤＰ用前面板１の透明ガラス基板２としては、ソーダライムガラス、高歪点ガラスなどのＡＣ型ＰＤＰ用前面板のガラス基板として利用されている公知のガラス板を用いることができる。
【００１６】
ＡＣ型ＰＤＰ用前面板１の放電電極３は、二本の透明電極線４ａ、４ｂからなる。透明電極線４ａ、４ｂには、バス電極線５ａ、５ｂが付設されている。透明電極線４ａ、４ｂの材料の例としては、酸化スズ及びＩＴＯ（インジウムスズ酸化物）などの導電性材料を挙げることができる。バス電極線５ａ、５ｂの材料の例としては、アルミニウム、銅、銀などの金属を挙げることができる。
【００１７】
ＡＣ型ＰＤＰ用前面板１の誘電体層６の材料の例としては、酸化亜鉛、三酸化二ホウ素及び酸化ケイ素（ＺｎＯ−Ｂ2Ｏ3−ＳｉＯ2）を含むガラス組成物、酸化鉛、三酸化二ホウ素及び酸化ケイ素（ＰｂＯ−Ｂ2Ｏ3−ＳｉＯ2）を含むガラス組成物、酸化鉛、三酸化二ホウ素、酸化ケイ素及び酸化アルミニウム（ＰｂＯ−Ｂ2Ｏ3−ＳｉＯ2−Ａｌ2Ｏ3）を含むガラス組成物、又は酸化鉛、酸化亜鉛、三酸化二ホウ素及び酸化ケイ素（ＰｂＯ−ＺｎＯ−Ｂ2Ｏ3−ＳｉＯ2）を含むガラス組成物を挙げることができる。誘電体層６の厚みは、１〜１００μｍの範囲にあることが好ましく、５〜５０μｍの範囲にあることが特に好ましい。
【００１８】
本発明のＡＣ型ＰＤＰ用前面板は、透明ガラス基板の上に放電電極と誘電体層とをこの順で形成し、そして誘電体層の上にムルドカイト型構造のＭｇ6ＭｎＯ8からなる誘電体保護層を形成することにより製造することができる。放電電極の形成方法としては、スパッタ法などの成膜法により透明ガラス基板全面に透明導電膜を成膜し、次いでエッチング法やリフトオフ法によりパターンニングして透明電極線とした後、透明電極線にバス電極線を形成する方法を用いることができる。誘電体層の形成方法としては、ガラス組成物のペーストをスクリーン印刷法などの方法で塗布し、焼成する方法を用いることができる。
【００１９】
ムルドカイト型構造のＭｇ6ＭｎＯ8層を誘電体層の上に形成する方法としては、例えば、マグネシウムイオンとマンガンイオンとをモル比で５．９〜６．１：１（マグネシウムイオン：マンガンイオン）の割合にて含む溶液組成物から塗布層を形成して、次いでその塗布層を加熱焼成する方法を用いることができる。
【００２０】
Ｍｇ6ＭｎＯ8層の形成に用いる溶液組成物の溶媒は、加熱により固化する有機溶液、光照射により固化する感光性樹脂溶液、あるいはゲル化剤との接触によってゲル化する有機物溶液であることが好ましい。
【００２１】
加熱により固化する有機溶液の例としては、多価アルコールと多塩基有機酸とからなる混合溶液を挙げることができる。この多価アルコールと多塩基有機酸とからなる混合溶液は、加熱により多価アルコールと多塩基有機酸とがエステル縮重合して固化する。多価アルコールの例としては、エチレングリコール、ジエチレングリコール、トリエチレングリコール、プロピレングリコール、ヘキシレングリコール及びグリセリンが挙げられる。有機酸の例としては、クエン酸、酢酸、乳酸、コハク酸、グルコン酸、フマル酸、リンゴ酸、酒石酸及びイタコン酸が挙げられる。多価アルコールと有機酸との配合割合は、多価アルコール１００質量部に対して有機酸が７０〜３００質量部の範囲となる量であることが好ましい。
【００２２】
感光性樹脂溶液の例としては、ポリビニルアルコールやビニルモノマー等にけい皮酸基を反応させたポリけい皮酸類に光増感剤としてＮ−アセチル４−ニトロ１−ナフチルアミンや２，４，６−トリニトロアニリンなどを添加した水溶液、あるいはフェノール系樹脂に光増感剤としてビスアジドを添加したアルコール溶液が挙げられる。
【００２３】
ゲル化剤との接触によってゲル化する有機物溶液の例としては、アルギン酸塩の水溶液が挙げられる。アルギン酸塩の例としては、アルギン酸ナトリウム、アルギン酸アンモニウムが挙げられる。アルギン酸塩水溶液中のアルギン酸濃度は、水溶液全量に対して５〜２０質量％の範囲にあることが好ましい。
【００２４】
Ｍｇ6ＭｎＯ8層形成用溶液組成物中のマグネシウムイオンの供給源は、溶媒に溶解するマグネシウム化合物であれば、無機物であっても有機物であってもよい。無機マグネシウム化合物の例としては、マグネシウムの水酸化物、硝酸塩、酢酸塩、硫酸塩、塩化物及び炭酸塩が挙げられる。有機マグネシウム化合物の例としては、シュウ酸マグネシウム、アセチルアセトネート化合物、あるいはメトキシド、エトキシド、ブトキシド等のマグネシウムアルコキシド類が挙げられる。Ｍｇ6ＭｎＯ8層形成用溶液組成物中のマグネシウム化合物の含有量は、全組成物の質量を基準として１〜２５質量％の範囲にあることが好ましい。
【００２５】
Ｍｇ6ＭｎＯ8層形成用溶液組成物中のマンガンイオンの供給源は、溶媒に溶解するマンガン化合物であれば、無機物であっても有機物であってもよい。無機マンガン化合物の例としては、マンガンの水酸化物、硝酸塩、酢酸塩、硫酸塩、塩化物及び炭酸塩が挙げられる。有機マンガン化合物の例としては、シュウ酸マンガン、アセチルアセトネート化合物、あるいはメトキシド、エトキシド、ブトキシド等のマンガンアルコキシド類が挙げられる。
【００２６】
誘電体層の上にＭｇ6ＭｎＯ8層形成用溶液組成物を塗布して塗布層を形成する方法としては、スピンコート法、ディップコート法、スプレーコート法、ロールコート法、メニスカスコート法、バーコート法、流延法等の手法が適用できる。
【００２７】
Ｍｇ6ＭｎＯ8層形成用溶液組成物の溶媒に、加熱により固化する有機溶液、光照射により固化する感光性樹脂溶液、あるいはゲル化剤との接触によってゲル化する有機物溶液を用いて、Ｍｇ6ＭｎＯ8層を形成するに際しては、誘電体層の上に形成した塗布層を加熱焼成する前に、加熱、光照射もしくはゲル化剤との接触によって、塗布層を固化もしくはゲル化させておくことが好ましい。固化もしくはゲル化させた後の塗布層の焼成温度は、５００〜８００℃の範囲にあることが好ましい。
【実施例】
【００２８】
［実施例１］
エチレングリコール４６質量部に、硝酸マグネシウム四水和物１６質量部と硝酸マンガン四水和物３質量部とを加え、撹拌して溶解させた。この溶液に、さらにクエン酸３５重量部を添加し、次いで１３０℃の温度に加熱して、エチレングリコールとクエン酸とを部分的に縮重合させて、Ｍｇ6ＭｎＯ8層形成用溶液組成物を調製した。
【００２９】
得られた溶液組成物を、ガラス基板上にスピンコート法により塗布して塗布層を形成した。次いで、このガラス基板を、大気中で２５０℃の温度にて加熱して、塗布層を固化させた後、さらに大気中、５００℃の温度で１時間焼成した。ガラス基板上に形成された焼成物層の厚さは、０．２μｍであった。得られた焼成物層を目視で観察したところ、亀裂や剥がれはなく、粘着テープによる付着力試験でも剥離することがなかった。
【００３０】
得られた焼成物層のＸ線回折パターンを測定したところ、ムルドカイト型構造のＭｇ6ＭｎＯ8の（４００）面と（４４０）面のＸ線回折ピークに一致するＸ線回折ピークが検出され、得られた焼成物層は、ムルドカイト型のＭｇ6ＭｎＯ8層であることが確認された。
【００３１】
得られた焼成物層（ムルドカイト型のＭｇ6ＭｎＯ8層）の波長２００〜９００ｎｍの光の透過率を測定した。その結果を図２に示す。
【００３２】
［比較例１］
実施例１にて用いたガラス基板と同じガラス基板の上に、電子ビーム蒸着法により、層厚０．２μｍの酸化マグネシウム層を形成した。
得られた酸化マグネシウム層の波長２００〜９００ｎｍの光の透過率を測定した。その結果を図２に示す。
【００３３】
図２の結果から、本発明のＡＣ型ＰＤＰ用前面板において誘電体保護層として用いるムルドカイト型構造のＭｇ6ＭｎＯ8は、従来のＡＣ型ＰＤＰ用前面板において誘電体保護層として用いられている酸化マグネシウムと比べて、紫外光の透過率が低いことが分かる。
【００３４】
［実施例２］
図３及び図４に示す、透明ガラス基板、該透明ガラス基板の上に形成された放電電極、該透明ガラス基板の上に該放電電極を被覆する形で形成された誘電体層からなる評価用パネルを用意した。
図３は評価用パネルを上から見た平面図であり、図４は図３の主要部拡大図である。
評価用パネルは、ガラス基板３１、ガラス基板３１の上に形成された二本の電極線３２ａ、３２ｂからなる十組の放電電極３３と、放電電極の電極線３２ａ、３２ｂを外部に接続するための取り付け用電極３４ａ、３４ｂとからなる電極パターン、そして電極パターンの放電電極部を覆うように形成された酸化鉛、三酸化二ホウ素及び酸化ケイ素の混合物（ＰｂＯ−Ｂ2Ｏ3−ＳｉＯ2）からなる誘電体層３５（縦：２０ｍｍ×横：２０ｍｍ）から構成されている。
ガラス基板３１のサイズは縦：５０ｍｍ×横：５０ｍｍであり、放電電極３３を構成する二本の電極線３２ａ、３２ｂ（幅はいずれも０．３ｍｍ）のギャップは０．１ｍｍであり、各放電電極３３のギャップは０．２ｍｍである。電極線と取り付け用電極部との接点部分は、幅０．５ｍｍになっている。
【００３５】
上記評価用パネルの誘電体層の上に、実施例１にて調製したＭｇ6ＭｎＯ8層形成用溶液組成物をスピンコート法に塗布し、実施例１と同様に大気中、２５０℃の温度にて加熱処理した後、大気中、５００℃の温度にて１時間加熱焼成して、焼成物層を形成した。焼成物層の厚さは０．２μｍであった。また焼成物層のＸ線回折パターンを測定したところ、ムルドカイト型構造のＭｇ6ＭｎＯ8の（４００）面と（４４０）面のＸ線回折ピークに一致するＸ線回折ピークが検出され、得られた焼成物層は、ムルドカイト型構造のＭｇ6ＭｎＯ8層であることが確認された。
【００３６】
上記のようにして作成したムルドカイト型構造のＭｇ6ＭｎＯ8層付き評価用パネルの放電開始電圧と放電維持電圧とを以下の方法により測定した。その結果、放電開始電圧は４０８Ｖ、放電維持電圧は３１４Ｖであり、メモリーマージン（放電開始電圧−放電維持電圧）は９４Ｖであった。
【００３７】
［放電特性の評価方法］
評価用パネルの取り付け用電極に高電圧パルス発生装置を取り付ける。評価用パネルを上部に観察窓が設けられている密閉容器に入れ、評価用パネルの放電電極が観察窓から見える位置に配置する。密閉容器の内圧を０．１３Ｐａ（１×１０-3Ｔｏｒｒ）以下まで減圧にする。続いて、密閉容器内にＨｅ：９５体積％、Ｘｅ：５体積％からなる混合ガスを容器内圧が大気圧となるまで充填する。この操作を３回繰り返した後、密閉容器の内圧を、混合ガスにて６．６７×１０4Ｐａ（５００Ｔｏｒｒ）に調製する。その後、高圧パルス発生装置により、評価パネルの取り付け用電極に方形波形の電圧を加えて、放電状態を観察する。具体的には、電圧を徐々に増加させていき、放電が開始した電圧を放電開始電圧とし、次いで、電圧を徐々に減少させていき、放電電極の放電が、十組中で一組でも途切れる電圧を放電維持電圧とする。
【００３８】
［比較例２］
実施例２で用いた評価用パネルの上に、電子ビーム蒸着法により、層厚０．２μｍの酸化マグネシウム層を形成した。
得られた酸化マグネシウム層付き評価パネルの放電開始電圧と放電維持電圧とを実施例２と同様に測定した。その結果、放電開始電圧は４２５Ｖ、放電維持電圧は３９２Ｖであり、メモリーマージンは３３Ｖであった。
【００３９】
実施例２にて得られたＭｇ6ＭｎＯ8層付き評価用パネル、及び比較例２にて得られた酸化マグネシウム層付き評価用パネルの放電開始電圧と放電維持電圧の測定結果、及びメモリーマージンを下記の表１にまとめて示す。
【００４０】
表１
────────────────────────────────────────
放電開始電圧    放電維持電圧    メモリーマージン
────────────────────────────────────────
実施例２        ４０８Ｖ          ３１４Ｖ          ９４Ｖ
比較例２        ４２５Ｖ          ３９２Ｖ          ３３Ｖ
────────────────────────────────────────
【００４１】
表１の結果から、本発明のＡＣ型ＰＤＰ用前面板において誘電体保護層として用いるムルドカイト型構造のＭｇ6ＭｎＯ8は、従来のＡＣ型ＰＤＰ用前面板において誘電体保護層として用いられている酸化マグネシウムと比べて、ＡＣ型ＰＤＰの放電開始電圧及び放電維持電圧を低減させ、メモリーマージンを大きくする効果が大きいことが分かる。
【図面の簡単な説明】
【００４２】
【図１】本発明に従う交流型プラズマディスプレイパネル用前面板を備えた交流型プラズマディスプレイパネルの分解斜視図である。
【図２】実施例１にて得られた焼成物層（ムルドカイト型のＭｇ6ＭｎＯ8層）及び比較例１にて得られた酸化マグネシウム層について測定した波長２００〜９００ｎｍの光の透過率を示すグラフである。
【図３】実施例２及び比較例２にて使用した評価用パネルの平面図である。
【図４】図３の要部拡大図である。
【符号の説明】
【００４３】
１  前面板
２  透明ガラス基板
３  放電電極
４ａ、４ｂ  透明電極線
５ａ、５ｂ  バス電極線
６  誘電体層
７  誘電体保護層
１０  背面板
１１  基板
１２  隔壁
１３  アドレス電極
１４Ｒ  赤色蛍光体層
１４Ｇ  緑色蛍光体層
１４Ｂ  青色蛍光体層
１５  放電空間
３１  ガラス基板
３２ａ、４２ｂ  電極線
３３  放電電極
３４ａ、３４ｂ  取り付け用電極
３５  誘電体層                                                                                
【図１】
0004601548.tif 000002
【図２】
0004601548.tif 000003
【図３】
0004601548.tif 000004
【図４】
0004601548.tif 000005